Brevet FR3075979A1 — publié le 20190628

SCINTILLATEUR PLASTIQUE NANOSTRUCTURÉ DESCRIPTION DOMAINE TECHNIQUE L'invention se situe dans le domaine de l'instrumentation nucléaire et, plus précisément, dans le domaine de la détection de rayonnements ionisants à l'aide de détecteurs à scintillation. Elle concerne un scintillateur plastique d'un tel détecteur dont la structure est optimisée pour la génération et la collecte du rayonnement photonique de scintillation. ÉTAT DE LA TECHNIQUE ANTÉRIEURE Les détecteurs à scintillation sont des dispositifs comprenant un scintillateur et un photodétecteur couplés optiquement. Un scintillateur reçoit un rayonnement ionisant sur l'une de ses faces, appelée face d'entrée, et émet un rayonnement photonique de scintillation du fait de l'interaction entre le rayonnement ionisant et le matériau. Le rayonnement photonique de scintillation est collecté par le photodétecteur depuis l'une des faces du scintillateur, appelée face de sortie, et converti en un signal électrique. Les scintillateurs peuvent être classés en deux familles principales, à savoir les scintillateurs organiques et les scintillateurs inorganiques. Parmi les scintillateurs organiques se trouvent les scintillateurs plastiques, lesquels sont composés d'une matrice polymère, typiquement du polystyrène ou du polyméthylstyrène, incorporant des molécules fluorescentes. Les scintillateurs plastiques présentent de nombreux avantages du point de vue du matériau, notamment du fait de leur coût modéré, de leur disponibilité, de leur aptitude à être usinés, de leur robustesse, de leur caractère non hygroscopique ou encore de leur faible sensibilité à la chaleur. Ils présentent également des avantages du point de vue de la détection, en raison de leur temps de réponse très court et de leur forte teneur en hydrogène. Les scintillateurs 2 plastiques sont cependant moins efficaces en termes de détection que les scintillateurs organiques cristallins (anthracène, stilbène) ou les scintillateurs à cristaux inorganiques. Leur rendement lumineux est de l'ordre de 10 photons/keV contre 30 à 60 photons/keV pour les scintillateurs inorganiques usuels et de 18 photons/keV pour les scintillateurs à 5 cristaux organiques (anthracène). Afin d'améliorer leur sensibilité, des solutions relevant de l'optique géométrique ont été proposées. Les détecteurs à scintillation comprennent par exemple un liant optique entre le scintillateur et le photodétecteur. Un revêtement réfléchissant 10 ou diffusant peut aussi être appliqué sur les faces du scintillateur autres que la face de sortie afin de limiter la fraction perdue du rayonnement photonique de scintillation. Ces solutions, bien que simples à mettre en oeuvre, présentent certaines limitations. Le liant optique est soumis au vieillissement et la sensibilité des détecteurs décroît au cours du temps. Les revêtements diffusants ne permettent pas d'orienter les photons dans une 15 direction préférentielle, en l'espèce la direction dans laquelle se trouve le photodétecteur. Les revêtements réfléchissants se traduisent par une perte d'environ 10% d'intensité (nombre de photons) à chaque réflexion. D'autres solutions ont été proposées par la communauté scientifique. 20 Une première voie de recherche s'oriente vers la synthèse de matériaux aux propriétés intrinsèques améliorées en termes d'absorption du rayonnement ionisant ou de transfert énergétique entre molécules fluorescentes. Il est notamment possible d'améliorer la réponse d'un scintillateur plastique en augmentant son numéro atomique effectif ou en synthétisant de nouvelles molécules fluorescentes plus efficaces. Une deuxième voie de 25 recherche s'oriente vers la photonique afin d'optimiser l'extraction du rayonnement photonique de scintillation. Il a notamment été proposé dans le document Enhanced light extraction efficiency of plastic scintillator by photonic crystal prepared with a selfassembly method, J. Liu et al, Nuclear Instruments and Methods in Physics Reasearch A 795 (2015), 505-308, de déposer des cristaux photoniques à la surface de matériaux émissifs. Un assemblage compact de billes de polystyrène de dimensions nanométriques 3 est utilisé pour former une structure photonique anti-réfléchissante sur la face de sortie du scintillateur. Il est également possible de former une couche présentant des structures de tailles sub-diffractives sur la face de sortie du scintillateur ou sur les autres faces afin, respectivement d'adapter l'indice de réfraction entre le scintillateur et le photodétecteur 5 ou de rediriger le rayonnement vers la face de sortie. Ces deux solutions sont présentées dans le document WO 2015/136165 Al. L'invention a pour objectif non seulement d'améliorer encore l'extraction du rayonnement photonique de scintillation en direction du photodétecteur 10 mais aussi d'augmenter le taux d'émission spontanée du scintillateur. EXPOSÉ DE L'INVENTION À cet effet, l'invention utilise les récents progrès en nanophotonique et en nanostructuration pour former une zone nanostructurée dans l'épaisseur du scintillateur. La zone nanostructurée est formée d'un ensemble de cavités optiques 15 dimensionnées pour le rayonnement photonique de scintillation. Cette zone nanostructurée permet non seulement d'augmenter l'efficacité de collection des photons de scintillation en les guidant selon un axe de propagation privilégié, mais aussi d'amplifier leur génération par effet Purcell. 20 Plus précisément, l'invention a pour objet un scintillateur plastique pour détecteur de rayonnements ionisants, le scintillateur comprenant un bloc de matériau polymère radioluminescent apte à générer un rayonnement photonique de scintillation à une longueur d'onde prédéterminée sous l'effet d'un rayonnement ionisant. Selon l'invention, le bloc de matériau polymère radioluminescent comporte une pluralité de 25 cavités optiques dont les dimensions sont déterminées en fonction de la longueur d'onde du rayonnement photonique de scintillation. Dans le présent document, la structure du scintillateur plastique est définie par rapport à son axe optique, c'est-à-dire l'axe joignant une face d'entrée à une 4 face de sortie du scintillateur plastique. La face d'entrée du scintillateur est définie comme étant la face recevant le rayonnement ionisant et la face de sortie est définie comme étant la face par laquelle le rayonnement photonique de scintillation est extrait pour être récupéré par un photodétecteur. Lorsque le scintillateur comporte un unique 5 bloc de matériau polymère radioluminescent, les faces d'entrée et de sortie du scintillateur correspondent également aux faces d'entrée et de sortie de ce bloc de matériau polymère radioluminescent. Cet axe optique est aussi appelé « axe privilégié de propagation du rayonnement photonique de scintillation ». En règle générale, cet axe est perpendiculaire aux faces d'entrée et de sortie du scintillateur. 10 Les photons émis en cavité (photons Purcell) présentent un caractère directionnel. Ainsi, les cavités optiques sont avantageusement réalisées de manière à engendrer une direction privilégiée de propagation de ces photons selon l'axe optique du scintillateur, ce qui rend leur collection plus aisée. Les photons émis en cavité ont aussi la 15 particularité d'être émis plus rapidement (c'est-à-dire avec un temps de décroissance plus court) que dans un environnement libre, ce qui peut être avantageusement utilisé pour différencier le rayonnement photonique de scintillation issu de la zone nanostructurée de celui issu de la zone dépourvue de nanostructures. 20 Selon une première branche de l'invention, chaque cavité optique est formée par un ensemble de trous dans le bloc de matériau polymère radioluminescent. Autrement dit, les éléments constitutifs des cavités optiques sont des trous réalisés dans le bloc de matériau polymère. 25 Les trous peuvent être formés depuis une surface du bloc de matériau polymère radioluminescent, ils débouchent alors sur cette même surface et sont susceptibles d'être remplis par un gaz. Le gaz peut être de l'air ou tout autre gaz déterminé de manière à obtenir l'indice de réfraction effectif souhaité pour la zone nanostructurée. Les trous peuvent alternativement être mis sous vide. 30 5 Dans une première forme de réalisation, chaque trou s'étend entre une face d'entrée et une face de sortie du bloc de matériau polymère radioluminescent. Autrement dit, les trous s'étendent sur toute l'épaisseur du bloc de matériau polymère radioluminescent selon un axe joignant la face d'entrée à la face de sortie du bloc. Cette 5 forme de réalisation est réalisable lorsque l'épaisseur du bloc de matériau polymère est relativement faible, par exemple inférieure à 1 mm (millimètre). Dans une deuxième forme de réalisation, le bloc de matériau polymère radioluminescent présente une couche monolithique, c'est-à-dire dépourvue de 10 nanostructures, et une couche nanostructurée dans laquelle sont formées les cavités optiques. La couche monolithique présente par exemple une épaisseur comprise entre 100 um (micromètres) et 20 cm (centimètres). La couche nanostructurée présente par exemple une épaisseur comprise entre 1 um (micromètre) et 10 mm. 15 Dans une troisième forme de réalisation, le bloc de matériau polymère radioluminescent présente une couche monolithique et deux couches nanostructurées dans chacune desquelles sont formées les cavités optiques. La couche monolithique est prise en sandwich entre les deux couches nanostructurées. 20 Dans ces trois formes de réalisation, le scintillateur peut être formé de façon monobloc, la couche monolithique et la ou les couches nanostructurées étant issues d'un même bloc de matériau polymère radioluminescent. Néanmoins, chaque couche nanostructurée pourrait être fabriquée séparément de la couche monolithique et assemblée ensuite à cette couche monolithique. 25 Dans des formes de réalisation alternatives, le scintillateur peut être formé d'un empilement d'une ou plusieurs couches monolithiques et d'une ou plusieurs couches nanostructurées. 6 Selon une deuxième branche de l'invention, chaque cavité optique est formée par un ensemble de picots réalisés dans le bloc de matériau polymère radioluminescent. Les éléments constitutifs de chaque cavité optique sont alors des picots. Chaque picot, également appelé « pilier », forme une protubérance par rapport à 5 une surface du bloc de matériau polymère radioluminescent. Dans une première forme de réalisation, le bloc de matériau polymère radioluminescent présente une couche monolithique et une couche nanostructurée dans laquelle sont formés les picots. Chaque picot s'étend alors avantageusement depuis la 10 couche monolithique. Lorsque les picots s'étendent depuis la couche monolithique, le scintillateur est formé de façon monobloc, c'est-à-dire à partir d'un même bloc de matériau polymère radioluminescent. Dans une deuxième forme de réalisation, le bloc de matériau polymère 15 radioluminescent présente une couche monolithique et deux couches nanostructurées dans chacune desquelles sont formés les picots. La couche monolithique est prise en sandwich entre les deux couches nanostructurées. Dans des formes de réalisation alternatives, le bloc de matériau 20 polymère radioluminescent peut être formé d'un empilement d'une ou plusieurs couches monolithiques et d'une ou plusieurs couches nanostructurées. Il est à noter que les première et deuxième branches sont compatibles entre elles. Le bloc de matériau polymère radioluminescent peut comporter à la fois une 25 ou plusieurs couches nanostructurées dont les cavités optiques sont formées de trous et une ou plusieurs couches nanostructurées dont les cavités optiques sont formées de picots. Avantageusement, les cavités optiques s'étendent depuis une face 30 d'entrée du bloc de matériau polymère radioluminescent, cette face étant destinée à 7 recevoir le rayonnement ionisant. Autrement dit, chaque élément constitutif d'une cavité optique, à savoir un trou ou un picot, s'étend depuis la face d'entrée du bloc de matériau polymère radioluminescent. Les cavités optiques jouent alors un rôle d'amplification y compris pour les rayonnements ionisants peu pénétrants, comme les rayonnements a et 5 13. Chaque trou ou picot constitutif d'une cavité optique peut présenter une forme de tube à section circulaire s'étendant selon l'axe joignant la face d'entrée à la face de sortie du bloc de matériau polymère radioluminescent, c'est-à-dire l'axe privilégié 10 de propagation du rayonnement photonique de scintillation. En fonction du procédé de fabrication, chaque cavité optique peut aussi présenter une forme en tronc de cône. Les dimensions des cavités optiques sont déterminées en fonction de la longueur d'onde du rayonnement photonique de scintillation. En particulier, lorsque les 15 éléments constitutifs des cavités optiques (trous ou picots) présentent une forme de tube à section circulaire, le diamètre du tube est de préférence inférieur ou égal au rapport de la longueur d'onde du rayonnement photonique de scintillation sur le quadruple de l'indice de réfraction effectif du bloc de matériau polymère radioluminescent. Typiquement, le diamètre des tubes est de l'ordre de 100 nm (nanomètres) à 200 nm. 20 Les éléments constitutifs des cavités optiques sont avantageusement répartis, dans un plan perpendiculaire à l'axe joignant la face d'entrée à la face de sortie du bloc de matériau polymère radioluminescent, c'est-à-dire l'axe privilegié de propagation du rayonnement photonique de scintillation, de manière à former un réseau 25 bidimensionnel. Plus préférentiellement, la répartition est homogène, afin de convertir de manière homogène le rayonnement ionisant frappant la face d'entrée du bloc de matériau polymère radioluminescent en rayonnement photonique de scintillation. Plus spécifiquement, les éléments constitutifs des cavités optiques 30 peuvent être répartis, dans le plan perpendiculaire à l'axe joignant la face d'entrée à la 8 face de sortie du bloc de matériau polymère radioluminescent, de manière à former un réseau bidimensionnel hexagonal. Dans une forme de réalisation préférentielle, chaque élément constitutif 5 d'une cavité optique est séparé d'un élément constitutif voisin d'une distance inférieure ou égale au rapport de la longueur d'onde du rayonnement photonique de scintillation sur le double de l'indice de réfaction effectif du bloc de matériau polymère radioluminescent. La distance de séparation est par exemple déterminée en considérant le centre de chaque élément constitutif. 10 Les éléments constitutifs des cavités optiques s'étendent par exemple, selon l'axe joignant la face d'entrée à la face de sortie du bloc de matériau polymère radioluminescent, sur une hauteur comprise entre 1 um et 10 mm. Avantageusement, la hauteur des éléments constitutifs est choisie de manière à être supérieure ou égale à la 15 profondeur de pénétration du rayonnement ionisant dans le matériau polymère. En pratique, la hauteur est toutefois limitée par le procédé de fabrication de la couche nanostructurée. Le matériau polymère radioluminescent est choisi en fonction de 20 l'application visée. À titre d'exemple, il se caractérise par une longueur d'onde du rayonnement photonique de scintillation comprise entre 350 nm et 650 nm et un temps de décroissance compris entre 1 ns et 1 us (microseconde). Il est à noter que le bloc de matériau polymère radioluminescent peut 25 être susceptible de générer un rayonnement photonique de scintillation à plusieurs longueurs d'onde prédéterminées, du fait de la présence de différents types de fluorophores. Ainsi, dans une première forme de réalisation, tous les éléments constitutifs des cavités optiques du scintillateur peuvent présenter des dimensions déterminées en fonction de l'une des longueurs d'onde du rayonnement photonique de 30 scintillation. Dans une deuxième forme de réalisation, le scintillateur comporte plusieurs 9 ensembles de cavités optiques, les dimensions des éléments constitutifs des cavités optiques de chaque ensemble étant déterminées en fonction de l'une des longueurs d'onde du rayonnement photonique de scintillation. Les cavités optiques de chaque ensemble sont par exemple regroupées dans une même couche nanostructurée. Ainsi, 5 une première couche nanostructurée peut présenter des cavités optiques dont le diamètre et la distance de séparation de leurs éléments constitutifs sont déterminés en fonction d'une première longueur d'onde du rayonnement photonique de scintillation et une deuxième couche nanostructurée peut présenter des cavités optiques dont le diamètre et la distance de séparation de leurs éléments constitutifs sont déterminés en 10 fonction d'une deuxième longueur d'onde du rayonnement photonique de scintillation. Par ailleurs, le scintillateur peut comprendre un deuxième bloc de matériau polymère radioluminescent apte à générer un deuxième rayonnement photonique de scintillation à une deuxième longueur d'onde prédéterminée, sous l'effet 15 d'un deuxième rayonnement ionisant. Le premier et le deuxième bloc de matériau polymère radioluminescent sont empilés selon l'axe optique du scintillateur. La face de sortie de l'un des blocs de matériau polymère radioluminescent est en contact direct ou indirect avec la face d'entrée de l'autre bloc de matériau polymère radioluminescent. Dans le cas d'un contact indirect, un liant optique peut coupler les deux blocs. 20 Le deuxième bloc de matériau polymère radioluminescent peut comporter une couche monolithique et/ou une couche nanostructurée dans laquelle sont formées des cavités optiques. Les dimensions des cavités optiques sont alors déterminées en fonction de la longueur d'onde du deuxième rayonnement photonique de scintillation. 25 Les différentes formes de réalisation décrites en référence au premier bloc de matériau polymère radioluminescent sont applicables à ce deuxième bloc de matériau polymère radioluminescent. En particulier, le deuxième bloc de matériau polymère radioluminescent peut être formé d'un empilement d'une ou plusieurs couches 10 monolithiques et d'une ou plusieurs couches nanostructurées. Il peut comporter des cavités optiques dont les éléments constitutifs sont des trous et/ou des picots ou piliers. Les dimensions des cavités optiques sont déterminées en fonction de la 5 deuxième longueur d'onde du rayonnement photonique de scintillation. Les éléments constitutifs des cavités optiques présentent par exemple une forme de tube à section circulaire. Dans ce cas, leur diamètre peut être inférieur ou égal au rapport de la deuxième longueur d'onde du deuxième rayonnement photonique de scintillation sur le quadruple de l'indice de réfraction effectif du deuxième bloc de matériau polymère 10 radioluminescent. Les éléments constitutifs des cavités optiques sont avantageusement répartis, dans un plan perpendiculaire à l'axe joignant la face d'entrée à la face de sortie du deuxième bloc de matériau polymère radioluminescent, de manière à former un 15 réseau bidimensionnel, par exemple un réseau bidimensionnel hexagonal. Plus préférentiellement, la répartition est homogène. Dans une forme de réalisation préférentielle, chaque élément constitutif d'une cavité optique du deuxième bloc est séparé d'un élément constitutif voisin d'une 20 distance inférieure ou égale au rapport de la deuxième longueur d'onde sur le double de l'indice de réfaction effectif du deuxième bloc de matériau polymère radioluminescent. La distance de séparation est par exemple déterminée en considérant le centre de chaque élément constitutif. 25 L'invention a également pour objet un détecteur de rayonnements ionisants comprenant un scintillateur tel que défini précédemment et un photodétecteur apte à recevoir au moins une partie du rayonnement photonique de scintillation et à générer un signal électrique représentatif de l'énergie déposée par le rayonnement ionisant dans le bloc de matériau polymère radioluminescent. Lorsque le scintillateur 30 comprend un deuxième bloc de matériau polymère radioluminescent, le photodétecteur 11 peut en outre être apte à recevoir au moins une partie du deuxième rayonnement photonique de scintillation et à générer un deuxième signal électrique représentatif de l'énergie déposée par le rayonnement ionisant dans le deuxième bloc de matériau polymère radioluminescent. Le photodétecteur peut comprendre une matrice de points 5 photosensibles afin de générer une image bidimensionnelle. Pour un rayonnement ionisant donné, un scintillateur nanostructuré selon l'invention génère un rayonnement photonique de scintillation amplifié. Ainsi, avec un détecteur de rayonnement intégrant un tel scintillateur, le signal électrique 10 représentatif de l'énergie déposée par ce rayonnement ionisant peut être amélioré, notamment en termes d'amplitude électrique et de rapport signal sur bruit. De cette manière, il est possible d'utiliser un photodétecteur dont la sensibilité est moindre. Le dimensionnement, la qualité et/ou le coût du détecteur de rayonnements ionisants sont alors réduits. 15 Dans le cadre de l'utilisation d'un bloc composé de deux couches ayant des réponses différenciées (amplitude, temps de décroissance) vis-à-vis de rayonnements ionisants, le scintillateur permet d'augmenter les propriétés de discrimination entre rayonnements ionisants de nature et d'énergie différentes. 20 BRÈVE DESCRIPTION DES DESSINS L'invention sera mieux comprise à l'aide de la description qui va suivre, donnée uniquement à titre d'exemple non limitatif et faite en se référant aux dessins annexés sur lesquels : - la figure 1 représente schématiquement un exemple de détecteur de 25 rayonnements ionisants auquel l'invention est susceptible de s'appliquer ; - la figure 2 représente la structure d'un détecteur de rayonnements ionisants selon l'invention ; - la figure 3 représente un premier exemple de scintillateur selon l'invention avec des nanopiliers ; 12 - la figure 4 représente un deuxième exemple de scintillateur selon l'invention avec des nanotrous ; - la figure 5 représente un exemple de procédé de fabrication d'une couche nanostructurée selon l'invention ; 5 - les figures 6A à 6F montrent le résultat de différentes étapes du procédé de fabrication de la figure 5. EXPOSÉ DÉTAILLÉ DE MODES DE RÉALISATION PARTICULIERS La figure 1 représente schématiquement un exemple de détecteur de 10 rayonnements ionisants auquel l'invention est susceptible de s'appliquer. Le détecteur 10 comprend un scintillateur plastique 11, un photodétecteur 12 et un liant optique 13 couplant optiquement le scintillateur 11 et le photodétecteur 12. Le scintillateur plastique 11 est apte à générer un rayonnement photonique de scintillation lorsqu'il est exposé à un rayonnement ionisant tel qu'un rayonnement a, un rayonnement p ou un 15 rayonnement y. Il est formé dans un bloc de matériau polymère radioluminescent. En pratique, il est formé d'une matrice polymère incorporant des molécules fluorescentes. Le polymère est par exemple du polystyrène ou du polyméthylstyrène. Le scintillateur 11 présente une face d'entrée 11A destinée à recevoir le rayonnement ionisant et une face de sortie 11B couplée au photodétecteur 12 par l'intermédiaire du liant optique 13. Le 20 photodétecteur 12 est agencé pour recevoir le rayonnement photonique de scintillation et générer un signal électrique représentatif de l'énergie déposée par le rayonnement incident dans le scintillateur 11. Le photodétecteur 12 peut comporter un dispositif à photocathode, par exemple un tube photomultiplicateur (PMT), un photodétecteur hybride (HPD) ou un photomultiplicateur à galette de micro-canaux (MCP-PMT), ou un 25 dispositif à semi-conducteur, par exemple une photodiode à avalanche ou un photomultiplicateur silicium. Le liant optique 13 assure le couplage optique entre le scintillateur 11 et le photodétecteur 12. Il peut notamment former une couche d'adaptation d'indice. 13 La figure 2 représente plus précisément la structure d'un détecteur de rayonnements ionisants selon l'invention. Le détecteur 20 comprend également un scintillateur plastique 21, un photodétecteur 22 et un liant optique 23. Il comporte en outre une couche métallique 24 déposée sur la face d'entrée 21A du scintillateur 21, une 5 couche 25 de matériau réfléchissant ou diffusant déposée sur les parois latérales 21C du scintillateur 21 et une enceinte 26 dans laquelle viennent se loger l'ensemble des éléments du scintillateur 21. La couche métallique 24 permet d'empêcher la lumière ambiante de pénétrer dans le scintillateur 21 et d'éviter que les photons de scintillation générés dans le scintillateur 21 ne s'échappent par la face d'entrée 21A. Elle présente par 10 exemple une épaisseur comprise entre 100 nm et 1 um. La couche 25 de matériau réfléchissant ou diffusant permet d'augmenter l'efficacité de la collection du rayonnement photonique de scintillation. La face de sortie 21B du scintillateur 21 est couplée optiquement au photodétecteur 22 par le liant optique 23. 15 Selon l'invention, le scintillateur 21 comporte une pluralité de cavités optiques dimensionnées en fonction de la longueur d'onde du rayonnement photonique de scintillation. Dans l'exemple de réalisation de la figure 2, les cavités optiques s'étendent depuis la face d'entrée 21A en direction de la face de sortie 21B. Elles permettent de définir une couche nanostructurée 211, dans laquelle sont formées les 20 cavités optiques, et une couche monolithique 212, dépourvue de cavités optiques. La couche nanostructurée 211 présente par exemple une épaisseur comprise entre 1 um et 10 mm. La couche monolithique 212 présente par exemple une épaisseur comprise entre 100 um et 200 mm. 25 La figure 3 représente un premier exemple de scintillateur plastique selon l'invention. Le scintillateur plastique 30 comprend une couche nanostructurée 31 et une couche monolithique 32. La couche nanostructurée 31 est formée par un ensemble de piliers 311 s'étendant selon l'axe de propagation du rayonnement ionisant. Chaque pilier 311 s'étend depuis une surface 32A de la couche monolithique 32 sous forme d'un 30 cylindre de révolution. Les surfaces aux extrémités libres des piliers 311 constituent de 14 préférence la face d'entrée du scintillateur 30. Les piliers 311 présentent un même diamètre et une même hauteur. Le diamètre est par exemple environ égal à 100 nm et la hauteur est par exemple environ égale à 2 um. Les piliers 311 sont réparties sur la surface 32A de manière à former un réseau hexagonal régulier. Ils sont espacés entre eux d'une 5 distance environ égale à 300 nm. Les piliers 311 sont constitués du même matériau que la couche monolithique 32. La figure 4 représente un deuxième exemple de scintillateur plastique selon l'invention. Le scintillateur plastique 40 comprend une couche nanostructurée 41 et 10 une couche monolithique 42. Dans cet exemple de réalisation, la couche nanostructurée 41 est formée par un ensemble de trous 411 s'étendant selon l'axe de propagation du rayonnement ionisant. Chaque trou 411 s'étend de préférence depuis la face d'entrée 40A du scintillateur 40. Les trous 411 présentent chacun une forme de cylindre de révolution. Ils présentent par exemple un diamètre environ égal à 100 nm et une hauteur 15 environ égale à 2 um. Comme dans l'exemple de la figure 3, les trous 411 sont répartis de manière à former un réseau hexagonal régulier. Ils sont espacés entre eux d'une distance environ égale à 300 nm. Les trous 411 peuvent être mis sous vide ou remplis d'un gaz. La figure 5 représente un exemple de procédé de fabrication d'une 20 couche nanostructurée selon l'invention. Le procédé 50 comprend une première étape 51 de dépôt d'une couche d'oxyde de zinc (ZnO) sur la surface d'un bloc de matériau polymère, une étape 52 de dépôt d'une couche de résine photosensible sur la couche d'oxyde de zinc, une étape 53 de gravure de la couche de résine photosensible afin de former un masque de résine photosensible avec le motif souhaité, une étape 54 de 25 gravure humide de la couche de ZnO pour former un masque de ZnO avec le même motif souhaité, une étape 55 de retrait du masque de résine photosensible, une étape 56 de gravure par ions réactifs du bloc de matériau polymère et une étape 57 de retrait du masque de ZnO. 15 Les figures 6A à 6F illustrent le procédé de fabrication de la couche nanostructurée à l'issue de différentes étapes. En l'espèce, les figures 6A à 6F illustrent le procédé à l'issue des étapes 52 à 57, respectivement. Il est à noter que ces figures représentent la fabrication d'une couche nanostructurée formée d'un ensemble de trous, 5 comme dans l'exemple de la figure 4. Néanmoins, le procédé s'applique tout aussi bien à la fabrication d'une couche nanostructurée formée d'un ensemble de piliers, en adaptant la forme du masque de résine photosensible, et donc celle du masque de ZnO. Des détails de mise en oeuvre du procédé de fabrication décrit en référence aux figures 5 et 6A à 6F sont donnés dans le document Simple and Versatile High Aspect Ratio Nanostructuring 10 via Zinc Oxide Masking, A. Gwiazda et al, Adv. Mater. Technol., 2017, 1700107. Selon une variante de réalisation, le masque de ZnO est réalisé directement par une technique de lithographie par interférométrie laser. Les étapes 52 à 54 du procédé décrit en référence à la figure 5 sont alors remplacées par une étape 15 d'exposition de la couche de ZnO à un rayonnement ultraviolet dans une solution de chlorure de sodium (NaCI). Ce procédé est décrit dans le document Direct Holographic Patterning of ZnO, C. Chevalier-César et al, Adv. Funct. Mater., 2016. Bien entendu, REVENDICATIONS1. Scintillateur plastique pour détecteur de rayonnements ionisants, le scintillateur (21, 30, 40) comprenant un bloc de matériau polymère radioluminescent apte à générer un rayonnement photonique de scintillation à une longueur d'onde prédéterminée sous l'effet d'un rayonnement ionisant, le scintillateur étant caractérisé en ce que le bloc de matériau polymère radioluminescent comporte une pluralité de cavités optiques (311, 411) dont les dimensions sont déterminées en fonction de la longueur d'onde du rayonnement photonique de scintillation. 2. Scintillateur selon la revendication 1, dans lequel chaque cavité optique est formée par un ensemble de trous (411) dans le bloc de matériau polymère radioluminescent. 3. Scintillateur selon la revendication 2, dans lequel chaque trou (411) s'étend entre une face d'entrée et une face de sortie du bloc de matériau polymère radioluminescent. 4. Scintillateur selon la revendication 2, dans lequel le bloc de matériau polymère radioluminescent présente une couche monolithique (42) et une couche nanostructurée (41) dans laquelle sont formées les cavités optiques (411). 5. Scintillateur selon la revendication 1, dans lequel chaque cavité optique est formée par un ensemble de picots (311) réalisés dans le bloc de matériau polymère radioluminescent. 6. Scintillateur selon la revendication 5, dans lequel le bloc de matériau polymère radioluminescent présente une couche monolithique (32) et une couche nanostructructurée (31) dans laquelle sont formés les picots (311), chaque picot s'étendant depuis la couche monolithique. 17 7. Scintillateur selon l'une des revendications précédentes, dans lequel les cavités optiques (311, 411) s'étendent depuis une face d'entrée (21A, 40A) du bloc de matériau polymère radioluminescent destinée à recevoir le rayonnement ionisant. 8. Scintillateur selon l'une des revendications précédentes, dans lequel chaque trou ou picot constitutif d'une cavité optique (311, 411) présente une forme de tube à section circulaire s'étendant selon un axe joignant une face d'entrée à une face de sortie du bloc de matériau polymère radioluminescent. 9. Scintillateur selon la revendication 8, dans lequel le tube de chaque trou ou picot constitutif d'une cavité optique présente un diamètre inférieur ou égal au rapport de la longueur d'onde du rayonnement photonique de scintillation sur le quadruple de l'indice de réfraction effectif du bloc de matériau polymère radioluminescent. 10. Scintillateur selon l'une des revendications précédentes, dans lequel les trous ou picots constitutifs des cavités optiques (311, 411) sont répartis, dans un plan perpendiculaire à un axe joignant une face d'entrée à une face de sortie du bloc de matériau polymère radioluminescent, de manière à former un réseau bidimensionnel. 11. Scintillateur selon la revendication 10, dans lequel les trous ou picots constitutifs des cavités optiques (311, 411) sont répartis, dans le plan perpendiculaire à un axe joignant une face d'entrée à une face de sortie du bloc de matériau polymère radioluminescent, de manière à former un réseau bidimensionnel hexagonal. 25 12. Scintillateur selon l'une des revendications 10 et 11, dans lequel chaque trou ou picot constitutif d'une cavité optique (311, 411) est séparé d'un trou ou picot constitutif voisin d'une distance inférieure ou égale au rapport de la longueur d'onde du rayonnement photonique de scintillation sur le double de l'indice de réfraction effectif du bloc de matériau polymère radioluminescent. 5 10 15 20 563768 SBO 18 13. Scintillateur selon l'une des revendications précédentes, dans lequel les trous ou picots des cavités optiques (311, 411) s'étendent, selon un axe joignant une face d'entrée à une face de sortie du bloc de matériau polymère radioluminescent, sur une 5 hauteur comprise entre 1 micromètre et 10 millimètres. 14. Scintillateur selon l'une des revendications précédentes comprenant en outre, un deuxième bloc de matériau polymère radioluminescent apte à générer un deuxième rayonnement photonique de scintillation à une deuxième longueur d'onde 10 prédéterminée sous l'effet d'un deuxième rayonnement ionisant. 15. Scintillateur selon la revendication 14, dans lequel le deuxième bloc de matériau polymère radioluminescent comporte une couche monolithique et/ou une couche nanostructurée dans laquelle sont formées des cavités optiques, les dimensions 15 des cavitées optiques étant déterminées en fonction de la deuxième longueur d'onde du deuxième rayonnement photonique de scintillation. 16. Détecteur de rayonnements ionisants comprenant un scintillateur (20, 30, 40) selon l'une des revendications précédentes et un photodétecteur (12, 22) apte à 20 recevoir au moins une partie du rayonnement photonique de scintillation et, le cas échéant, une partie du deuxième rayonnement photonique de scintillation, le photodétecteur étant apte à générer un signal électrique représentatif de l'énergie déposée par le rayonnement ionisant dans le bloc de matériau polymère radioluminescent et, le cas échéant, un deuxième signal électrique représentatif de 25 l'énergie déposée par le deuxième rayonnement ionisant dans le deuxième bloc de matériau polymère radioluminescent.